(57)【要約】  本発明のフレーク状ガラスは、フレーク状ガラス基材と、前記フレーク状ガラス基材の表面の少なくとも一部を被覆する、結合剤からなる被覆膜と、を含む。前記結合剤は、滑剤（ただし、シリコーンを除く）を含む、又は、滑剤とアミノシランとを含む。前記結合剤における前記滑剤の割合は、３０質量％以下である。
2017141792.tif 000002
【特許請求の範囲】
【請求項１】
フレーク状ガラス基材と、
前記フレーク状ガラス基材の表面の少なくとも一部を被覆する、結合剤からなる被覆膜と、
を含み、
前記結合剤が、滑剤（ただし、シリコーンを除く）を含む、又は、滑剤とアミノシランとを含み、
前記結合剤における前記滑剤の割合が３０質量％以下である、
フレーク状ガラス。
【請求項２】
前記結合剤が前記滑剤（ただし、シリコーンを除く）を含んでおり、
前記滑剤が、脂肪酸・ポリエチレンポリアミン縮合物、ポリエチレンイミンポリアミド及びパラフィンからなる群から選択される少なくともいずれか１種を含む、
請求項１に記載のフレーク状ガラス。
【請求項３】
前記結合剤が前記滑剤とアミノシランとを含んでおり、
前記滑剤が、脂肪酸・ポリエチレンポリアミン縮合物、ポリエチレンイミンポリアミド、パラフィン及びシリコーンからなる群から選択される少なくともいずれか１種を含む、請求項１に記載のフレーク状ガラス。
【請求項４】
前記結合剤における滑剤の割合が、１質量％以上３０質量％以下である、
請求項１〜３のいずれか１項に記載のフレーク状ガラス。
【請求項５】
前記フレーク状ガラス基材は、平均厚さが０．１〜７μｍ、平均粒径が１０〜２０００μｍである、
請求項１〜４のいずれか１項に記載のフレーク状ガラス。
【請求項６】
前記フレーク状ガラス基材は、平均厚さが０．１〜２μｍ、平均粒径が１０〜２０００μｍである、
請求項５に記載のフレーク状ガラス。
【請求項７】
請求項１〜６のいずれか１項に記載のフレーク状ガラスと、
マトリックス樹脂と、
を含む、樹脂組成物。
【請求項８】
前記マトリックス樹脂がポリアミドを含む、
請求項７に記載の樹脂組成物。
【請求項９】
前記ポリアミドがＰＡ６６及びＰＡ９Ｔからなる群から選択される少なくともいずれか１種である、
請求項８に記載の樹脂組成物。
【請求項１０】
前記マトリックス樹脂が変性ポリフェニレンエーテルを含む、
請求項７に記載の樹脂組成物。
【発明の詳細な説明】
【技術分野】
【０００１】
本発明は、フレーク状ガラスと、それを含む樹脂組成物とに関する。
【背景技術】
【０００２】
一般に、フレーク状ガラスは、熱硬化性樹脂及び熱可塑性樹脂の補強材及び防食ライニング用充填材等の用途に広く使用されている。【０００３】
例えば、フレーク状ガラスを熱可塑性樹脂に配合して、その強度及び寸法安定性を向上させる技術が、特開昭６２−１０９８５５号公報に記載されている。また、国際公開２００７／１１１２２１号、国際公開２０１２／０２６１２７号及び国際公開２０１３／１２１７５６号には、結合剤又は表面処理剤を用いて造粒した顆粒タイプのフレーク状ガラスを熱可塑性樹脂に配合することが記載されている。【０００４】
フレーク状ガラスには、鱗片状の薄片であるため飛散性が高く、熱可塑性樹脂に配合するまでの作業性が悪いという問題があった。また、フレーク状ガラスを熱可塑性樹脂に配合する場合、一般に押出機が用いられるが、フレーク状ガラスは嵩が高く流動性が悪いため、フィード部にフレーク状ガラスが詰まったり、熱可塑性樹脂への食い込みが悪かったりするという問題があった。これらの問題を解決するために、フレーク状ガラスを結合剤又は表面処理剤を用いて造粒して顆粒状にしてから熱可塑性樹脂に配合する技術が開発された。
【先行技術文献】
【特許文献】
【０００５】
【特許文献１】特開昭６２−１０９８５５号公報
【特許文献２】国際公開第２００７／１１１２２１号
【特許文献３】国際公開第２０１２／０２６１２７号
【特許文献４】国際公開第２０１３／１２１７５６号
【発明の概要】
【発明が解決しようとする課題】
【０００６】
高強度かつ低収縮率の樹脂成形品を提供するために、フレーク状ガラスをフィラーとして樹脂に配合することは公知である。しかし、フレーク状ガラスを樹脂に配合することによって得られる樹脂組成物には、以下のような問題があった。【０００７】
フレーク状ガラスは微細であるので、フレーク状ガラスが配合されている樹脂組成物は溶融時の流動性が低下する。その結果、樹脂の種類や成形条件によっては、金型の微細なキャビティへの樹脂組成物の充填性が悪くなるという問題、さらに、ジェッティングの発生によりコンパウンドが不均一になり、得られる樹脂成形品に応力集中が発生して機械的強度が低下するという問題が発生していた。なお、樹脂組成物のある一定以上の流動性を確保しようすると、フレーク状ガラスが配合される樹脂に分子量の低いものを使用せざるを得ず、樹脂の選択の範囲が非常に限定的になってしまっていた。【０００８】
また、フレーク状ガラスを結合剤又は表面処理剤を用いて造粒して顆粒状にしてから樹脂に配合する場合、フィーダーの供給能力が不十分であると、顆粒状フレーク状ガラス自体の滑り性の悪さによって、樹脂への配合時に顆粒状フレーク状ガラスが押出機の部品に付着して、フレーク状ガラスを樹脂に良好に食い込ませることができず、得られた樹脂組成物にフレーク状ガラスの配合割合が高い部分と低い部分とが生じる。その結果、フレーク状ガラスによる樹脂成形品への高い機械的強度の付与という効果を低減させることになる。【０００９】
本発明の目的は、樹脂に配合された際に、樹脂組成物の流動性の低下を小さく抑えて、樹脂成形品の強度低下及び樹脂組成物の充填性の悪化を改善できるフレーク状ガラスを提供することである。さらに、樹脂への配合時に用いられる押出機の部品への付着等の問題も生じにくく、フィード性が良好で、樹脂へ配合しやすいフレーク状ガラスを提供することも目的とする。さらに、本発明は、高い機械的強度を有する樹脂成形品を実現でき、さらに熔融時の流動性が良好で優れた充填性を有する樹脂組成物を提供することも目的とする。
【課題を解決するための手段】
【００１０】
本発明は、
フレーク状ガラス基材と、
前記フレーク状ガラス基材の表面の少なくとも一部を被覆する、結合剤からなる被覆膜と、
を含み、
前記結合剤が、滑剤（ただし、シリコーンを除く）を含む、又は、滑剤とアミノシランとを含み、
前記結合剤における前記滑剤の割合が３０質量％以下である、
フレーク状ガラスを提供する。【００１１】
また、本発明は、上記本発明のフレーク状ガラスと、マトリックス樹脂と、を含む樹脂組成物を提供する。
【発明の効果】
【００１２】
本発明のフレーク状ガラスは、樹脂に配合された際に、樹脂組成物の流動性の低下を小さく抑えて、樹脂成形品の強度低下及び樹脂組成物の充填性の悪化を改善できる。さらに、本発明のフレーク状ガラスは、樹脂への配合時に用いられる押出機の部品への付着等の問題も生じにくく、フィード性が良好で、樹脂へ配合しやすいフレーク状ガラスである。また、本発明の樹脂組成物は、このような本発明のフレーク状ガラスが含まれているので、高い機械的強度を有する樹脂成形品を実現でき、さらに熔融時の流動性が良好で優れた充填性も有する。
【図面の簡単な説明】
【００１３】
【図１】フレーク状ガラス基材の製造装置の一例を説明する模式図
【図２】フレーク状ガラス基材の製造装置の別の例を説明する模式図
【発明を実施するための形態】
【００１４】
以下、本発明の実施形態について、詳細に説明する。
【００１５】
本実施形態のフレーク状ガラスは、フレーク状ガラス基材と、当該フレーク状ガラス基材の表面の少なくとも一部を被覆する、結合剤からなる被覆膜と、を含んでいる。この結合剤は、滑剤（ただし、シリコーンを除く）を含むか、又は、滑剤とアミノシランとを含む。さらに、結合剤における滑剤の割合は３０質量％以下である。このような本実施形態のフレーク状ガラスは、樹脂に配合された際に、樹脂組成物の流動性の低下を小さく抑えて、その結果、樹脂成形品の強度低下及び樹脂組成物の充填性の悪化を改善できる。さらに、本実施形態のフレーク状ガラスは、樹脂への配合時に用いられる押出機の部品への付着等の問題も生じにくく、フィード性が良好で、樹脂へ配合しやすいものである。また、本実施形態のフレーク状ガラスは、結合剤からなる被覆膜によって互いに結合し、顆粒状となっていてもよい。
【００１６】
本実施形態のフレーク状ガラスに用いられるフレーク状ガラス基材は、例えば、特公昭４１−１７１４８号公報及び特公昭４５−３５４１号公報に開示されている、いわゆるブロー法や、特開昭５９−２１５３３号公報及び特表平２−５０３６６９号公報に開示されている、いわゆるロータリー法で作製することができる。
【００１７】
ブロー法では、図１に示すガラス製造装置を使用できる。このガラス製造装置は、耐火窯槽１２、ブローノズル１５及び押圧ロール１７を備えている。耐火窯槽１２（熔解槽）で熔融されたガラス素地１１は、ブローノズル１５に送り込まれたガスによって、風船状に膨らまされ、中空状ガラス膜１６となる。中空状ガラス膜１６を押圧ロール１７により粉砕し、フレーク状ガラス基材１を得る。中空状ガラス膜１６の引張速度、ブローノズル１５から送り込むガスの流量等を調節することにより、フレーク状ガラス基材１の厚さを制御できる。
【００１８】
ロータリー法では、図２に示すガラス製造装置を使用できる。このガラス製造装置は、回転カップ２２、１組の環状プレート２３及び環状サイクロン型捕集機２４を備えている。熔融ガラス素地１１は、回転カップ２２に流し込まれ、遠心力によって回転カップ２２の上縁部から放射状に流出し、環状プレート２３の間を通って空気流で吸引され、環状サイクロン型捕集機２４に導入される。環状プレート２３を通過する間に、ガラスが薄膜の形で冷却及び固化し、さらに、微小片に破砕されることにより、フレーク状ガラス基材１を得る。環状プレート２３の間隔、空気流の速度等を調節することによって、フレーク状ガラス基材１の厚さを制御できる。
【００１９】
フレーク状ガラス基材の組成としては、一般的に知られているガラスの組成を使用できる。具体的には、Ｅガラス等のアルカリ金属酸化物の少ないガラスを好適に使用できる。Ｅガラスの代表的な組成を以下に示す。下記の組成の単位は質量％である。
【００２０】
ＳｉＯ2：５２〜５６
Ａｌ2Ｏ3：１２〜１６
ＣａＯ：１６〜２５
ＭｇＯ：０〜６
Ｎａ2Ｏ＋Ｋ2Ｏ：０〜２（好ましくは０〜０．８）
Ｂ2Ｏ3：５〜１３
Ｆ2：０〜０．５
【００２１】
また、アルカリ金属酸化物の少ないガラスとして、質量％で表して、
５９≦ＳｉＯ2≦６５、
８≦Ａｌ2Ｏ3≦１５、
４７≦（ＳｉＯ2−Ａｌ2Ｏ3）≦５７、
１≦ＭｇＯ≦５、
２０≦ＣａＯ≦３０、
０＜（Ｌｉ2Ｏ＋Ｎａ2Ｏ＋Ｋ2Ｏ）＜２、
０≦ＴｉＯ2≦５、
の成分を含有し、Ｂ2Ｏ3、Ｆ、ＺｎＯ、ＢａＯ、ＳｒＯ、ＺｒＯ2を実質的に含有しないガラス組成を使用できる。当該ガラス組成は、国際公開２００６／０６８２５５号に、本出願人によって開示されている。
【００２２】
なお、「実質的に含有しない」とは、例えば工業用原料により不可避的に混入される場合を除き、意図的に含ませないことを意味する。具体的には、Ｂ2Ｏ3、Ｆ、ＺｎＯ、ＢａＯ、ＳｒＯ及びＺｒＯ2のそれぞれの含有率が０．１質量％未満（好ましくは０．０５質量％未満、より好ましくは０．０３質量％未満）であることを意味する。
【００２３】
また、フレーク状ガラス基材の平均厚さ及び平均粒径は、特に限定はされない。薄いフレーク状ガラス基材は、薄くなるほどアスペクト比（平均粒径を平均厚さで除した値）が大きくなるので、フレーク状ガラスを充填した樹脂組成物への水分やガスなどの浸透を防止する遮蔽効果が大きくなるが、作業性が悪化する。また平均厚さと平均粒径は、遮蔽効果、樹脂成形品の補強効果及び成形収縮率の低減効果、作業性、技術的難易度、並びに、製品の経済性などのバランスから決定することができる。具体的には、フレーク状ガラスを作製する際に、平均厚さが７μｍ以下であって、かつアスペクト比が５０以上のフレーク状ガラスを用いることが、上記の遮蔽効果、樹脂成形品の補強効果及び成形収縮率の低減効果、作業性、並びに、製品の経済性のバランスが取れており、好ましい。しかしながら、さらに遮蔽効果、並びに、樹脂成形品の補強効果及び成形収縮率の低減効果を高めるためには、平均厚さが２．０μｍ以下であることが好ましい。フレーク状ガラス基材が薄くなるほど、フレーク状ガラスを樹脂に配合して樹脂組成物とした際に、当該樹脂組成物の樹脂溶融時の粘度が急激に上昇して流動性が低下しやすくなる。したがって、上述の滑剤の効果は、フレーク状ガラス基材が薄くなるほど顕著になる。また、技術的難易度及び製品の経済性を考慮すると、平均厚さは０．１μｍ以上が好ましい。さらに、平均粒径は、樹脂成形品の補強効果をより効果的に実現するために、１０〜２０００μｍであることが好ましい。また、平均アスペクト比は、樹脂への分散性の理由から、２０００以下が好ましい。なお、本明細書において、フレーク状ガラス基材の平均厚さとは、フレーク状ガラス基材から１００枚以上のフレーク状ガラスを抜き取り、それらのフレーク状ガラス基材について走査型電子顕微鏡（ＳＥＭ）を用いて厚さを測定し、その厚さ合計を測定枚数で割った値のことである。平均粒径とは、レーザー回折散乱法に基づいて測定された粒度分布において、累積質量百分率が５０％に相当する粒径（Ｄ５０）のことである。
【００２４】
被覆膜を形成する結合剤は、上述のとおり、
（ａ）滑剤（ただし、シリコーンを除く）を含むか、又は、
（ｂ）滑剤とアミノシランとを含むか、
のいずれかである。
【００２５】
結合剤が上記（ａ）である場合、結合剤に含まれる滑剤としては、アルキルイミダゾリン誘導体（例えば脂肪酸とポリアルキレンポリアミンとの反応により形成）、脂肪酸・ポリエチレンポリアミン縮合物、脂肪酸とポリエチレンイミン及びアミド置換ポリエチレンイミンとの縮合物、ポリエチレンイミンポリアミド、部分アミド化ポリエチレンイミン、シリル化ポリアミン潤滑剤、脂肪酸アミド、飽和又は不飽和脂肪酸アミド（例えばステアリン酸アミド）、ポリ不飽和脂肪酸アミド、高級飽和脂肪酸と高級飽和アルコールとの縮合物、ポリエチレンイミン、パラフィン、脂肪酸トリグリセリド、大豆油、ヤシ油、ナタネ油、パーム油、キャンディラワックス、カルナウバワックス、みつろう、ラノリン、牛脂及び鯨蝋等の動植物油及びこの水素添加物、モンタンワックス、並びに、石油ワックス等の鉱物系ワックスが用いられる。その中で、脂肪酸・ポリエチレンポリアミン縮合物、ポリエチレンイミンポリアミド、及びパラフィンが好適に用いられる。
【００２６】
結合剤が上記（ｂ）である場合、すなわち結合剤がアミノシランを含む場合には、結合剤に含まれる滑剤の例として、上記の他にさらにシリコーンを挙げることができる。ここで、アミノシランは、後述のカップリング剤として結合剤に含まれる化合物である。結合剤がアミノシランを含む場合にシリコーンが滑剤として使用可能となる理由の１つは、次のとおりと考えられる。シリコーンは、シロキサン結合が主体であるので、炭化水素系の滑剤と比べると樹脂とのなじみが比較的劣る。シランカップリング剤は、樹脂との反応性が高い官能基により樹脂と結合し、さらにシリコーンともなじみがよい。シランカップリング剤の中でも、特にアミノシランは樹脂との反応性が高い。したがって、結合剤にアミノシランが含まれることにより、滑剤としてシリコーンが含まれる場合であっても、被覆膜と樹脂との界面接着性を低下させることなく、滑剤によるフレーク状ガラスの流動性改良効果によって樹脂成形品の機械的強度を向上させることができると考えられる。
【００２７】
結合剤に含まれる滑剤の割合は、３０質量％以下であり、２０質量％以下が好ましい。また、結合剤に含まれる滑剤の割合は、１質量％以上が好ましく、２質量％以上がより好ましい。滑剤の割合が１質量％よりも低いときは、樹脂組成物の流動性の改善効果（フレーク状ガラスが配合されたことによる樹脂組成物の流動性の低下をより小さく抑える効果）が低い場合があり、樹脂成形品の強度低下抑制の効果が現れにくい。一方、滑剤の割合が３０質量％よりも高いときは、樹脂組成物のそれ以上の流動性の改善効果は現れにくく、過剰の滑剤がガラスとマトリックス樹脂との密着性を阻害して、却って樹脂成形品の強度低下を引き起こす場合がある。例えば、結合剤における滑剤の配合割合を１質量％以上３０質量％以下とすることにより、フレーク状ガラスが樹脂に配合された際に、樹脂組成物の流動性が改善され、強度特性が向上されやすい。その結果、高強度及び低収縮率の特性を有する樹脂成形品が実現されやすい。
【００２８】
結合剤は、フレーク状ガラスを顆粒化するとともに、フレーク状ガラスとマトリックス樹脂との親和性を上げるための接着剤、及び／又は、フレーク状ガラス基材の表面と反応して、ガラス表面とマトリックス樹脂との親和性を上げるためのカップリング剤をさらに含んでいてもよい。結合剤は、界面活性剤をさらに含んでいてもよい。
【００２９】
結合剤が接着剤を含む場合、その接着剤は特に限定されない。例えば有機系の接着剤として、メチルセルロース、カルボキシメチルセルロース、澱粉、カルボキシメチルスターチ、ヒドロキシエチルセルロース、ヒドロキシプロピルセルロース、ポリビニルアルコール、アクリル樹脂、エポキシ樹脂、フェノール樹脂、酢酸ビニル及びポリウレタン樹脂等が挙げられる。また無機系の接着剤としては、水ガラス、コロイダルシリカ及びコロイダルアルミナ等が例示される。
【００３０】
結合剤がカップリング剤を含む場合、そのカップリング剤は特に限定されない。シランカップリング剤、チタン系カップリング剤、アルミニウム系カップリング剤、及び、ジルコニア系カップリング剤等が例示され、これらの混合物も使用できる。シランカップリング剤としては、例えばアミノシランを用いることができる。アミノシランとしては、３−アミノプロピルトリメトキシシラン、３−アミノプロピルトリエトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、Ｎ−フェニル−３−アミノプロピルトリメトキシシラン、３−トリエトキシシリル−Ｎ−（１,３−ジメチル−ブチリデン）プロピルアミン、Ｎ−（ビニルベンジル）−２−アミノエチル−３−アミノプロピルトリメトキシシランの塩酸塩、等が挙げられる。また、その他のシランカップリング剤としては、３−グリシドキシプロピルトリメトキシシラン、ビニルトリエトキシシラン及び３−メタクリロキシプロピルトリメトキシシラン等が挙げられる。
【００３１】
結合剤の製造方法は、特に限定されるものではない。例えば、結合剤を含む溶液（結合剤溶液）は、常温大気圧下で滑剤等の各成分を溶媒中に適宜添加し、均一になるまで攪拌することにより、製造できる。
【００３２】
本実施形態では、例えば、結合剤を含む結合剤溶液をフレーク状ガラス基材に添加して攪拌し、乾燥させることによって、フレーク状ガラス基材の表面の少なくとも一部を被覆する被覆膜を形成する。結合剤溶液の添加、攪拌及び乾燥の具体的な方法は、特には限定されないが、その例を以下に説明する。
【００３３】
例えば、回転円盤混合機や、混合容器内に回転式ブレードを備えたヘンシェルミキサー等の混合機において、フレーク状ガラス基材を流動させつつ所定量の結合剤をスプレー等で添加し、混合攪拌する。次に、混合機中で攪拌しながらフレーク状ガラス基材を乾燥させる、又は混合機からフレーク状ガラス基材を取り出して乾燥させる。この方法により、フレーク状ガラス基材の表面の少なくとも一部に被覆膜が設けられたフレーク状ガラスを得ることができる。
【００３４】
また、別の例として、特開平２−１２４７３２号公報に記載されるような転動造粒方式を用いても、フレーク状ガラスを作製することができる。すなわち、攪拌羽根を備える水平振動型造粒機内にフレーク状ガラス基材を入れ、これに結合剤溶液を噴霧して造粒することによっても、フレーク状ガラスを作製することができる。
【００３５】
上記以外でも、一般的に攪拌造粒法、流動層造粒法、噴射造粒法及び回転造粒法と呼ばれる公知の方法を適用することによって、フレーク状ガラスを作製できる。
【００３６】
乾燥工程は、例えば、結合剤溶液に用いられている溶媒の沸点以上の温度にフレーク状ガラス基材を加熱して、溶媒が揮発するまで乾燥させることによって行われる。
【００３７】
フレーク状ガラスにおける被覆膜の含有割合（フレーク状ガラスにおける結合剤の付着率）は、添加又は噴霧する結合剤溶液における結合剤の濃度を調整することにより制御できる。すなわち、所定量のフレーク状ガラス基材に対して、所定量の結合剤溶液を結合剤が所定量になるように添加又は噴霧することにより、結合剤からなる被覆膜の含有割合が所定値となるフレーク状ガラスを製造できる。
【００３８】
フレーク状ガラスにおいて、被覆膜の含有割合は０．０５〜３質量％が好ましく、０．２〜２質量％であることがより好ましく、０．３〜１質量％であることがさらに好ましい。被覆膜の含有割合が０．０５質量％未満の場合、フレーク状ガラス基材を結合剤で十分に被覆することができず、樹脂成形品の強度低下を引き起こす場合がある。被覆膜の含有割合が３質量％よりも大きい場合、押出し成形時にガスが発生し、金型の汚染を引き起こしたり、樹脂成形品が変色したりする等の問題が発生する場合がある。また、被覆膜の含有割合が３質量％を超えると、フレーク状ガラス同士の結合力が強くなりすぎて、樹脂成形の混練が不十分な場合にはフレーク状ガラスが凝集物として樹脂成形品中に残存し、樹脂成形品の強度低下を引き起こす場合がある。さらに、被覆膜の含有割合が３質量％よりも大きいと、過剰な被覆膜の各成分が逆にガラスとマトリックス樹脂との密着性を阻害し、良好な成形品特性が得られない場合がある。
【００３９】
次に、本実施形態の樹脂組成物について説明する。
【００４０】
本実施形態の樹脂組成物は、上記のような本実施形態のフレーク状ガラスと、マトリックス樹脂とを含む。
【００４１】
マトリックス樹脂としては、特に限定されず、例えばポリ塩化ビニル、ポリブチレン、ポリプロピレン、ポリエチレン、ポリスチレン、ポリエステル、ポリアミド、ポリカーボネート、ポリブチレン、ポリブチレンテレフタレート又はこれらの共重合体、ポリフェニレンスルフィド、ポリフェニレンエーテル、変性ポリフェニレンエーテル、ポリエーテルエーテルケトン、液晶ポリマー（I型、II型及びIII型）等が挙げられる。
【００４２】
なお、従来のフレーク状ガラスを含む樹脂組成物では、樹脂組成物にある一定以上の流動性を確保しようとする場合、マトリックス樹脂に分子量の低いものを使用せざるを得なかった。しかし、本実施形態のフレーク状ガラスは、フレーク状ガラスが配合されることによる樹脂組成物の流動性の低下を小さく抑えることができるので、マトリックス樹脂に分子量の高い樹脂を使用することが可能である。したがって、本実施形態の樹脂組成物は、マトリックス樹脂に分子量の高い樹脂を用いることにより、樹脂成形品に高い機械的強度を付与することができる。
【００４３】
樹脂組成物中のフレーク状ガラスの含有率は、５〜７０質量％が好ましい。５質量％以上とすることで、フレーク状ガラスの補強材としての機能を十分に発揮させることができる。一方、７０質量％以下とすることで、樹脂組成物中でフレーク状ガラスを均一に分散させやすくなる。成形収縮率をより低く抑えるために、フレーク状ガラスの含有率を３０質量％以上とすることがより好ましい。
【００４４】
なお、樹脂組成物は、その用途に応じて、ガラス繊維等のフレーク状ガラス以外の補強材を含有してもよい。例えば、電器・電子機器部品の用途では、非常に高い強度が要求されることから、フレーク状ガラスと同量程度のガラス繊維を混合してもよい。
【００４５】
本実施形態の樹脂組成物を用いて作製した樹脂成形品は、フレーク状ガラスによる補強効果によって、高い引張強度および曲げ強度を得ることができる。また、本実施形態の樹脂組成物は、成形収縮率が低いため、寸法安定性に優れた樹脂成形品を得ることができる。また、本実施形態の樹脂組成物に含まれるフレーク状ガラスの平均厚さは従来よりも小さいので、本実施形態の樹脂組成物によれば、表面粗さが小さく、滑らかな表面を有する成形品を得ることができる。
【実施例】
【００４６】
以下、本発明について実施例を用いてさらに詳細に説明するが、本発明は、本発明の要旨を超えない限り、以下の実施例に限定されるものではない。【００４７】
［実施例１〜８］
（フレーク状ガラス）
まず、表１に示す組成を有するＥガラスにて、ブロー法によりフレーク状ガラス基材を作製した。具体的には、１２００℃以上に加熱した溶解槽にＥガラスを入れて溶解し、この溶解槽にノズルを入れ、このノズルから空気を吹き込みながら薄いガラスを作製し、この薄いガラスをローラーで連続的に引き出した。空気の吹き込み量及びローラー回転数を調整し、平均厚さ０．７μｍのガラスを得た。その後、粉砕及び分級を行い、平均粒径１６０μｍのフレーク状ガラス基材を得た。【００４８】
【表１】
2017141792.tif 000003
【００４９】
次に、このフレーク状ガラス基材５ｋｇをヘンシェルミキサーに投入し、結合剤溶液をスプレーで添加しながら１５分間混合攪拌を行った。結合剤溶液は、結合剤成分（固形分）として滑剤、接着剤及びシランカップリング剤を含み、溶媒として水を含んでいた。滑剤としては、脂肪酸・ポリエチレンポリアミン縮合物（東邦化学工業株式会社製  ソフノン  ＧＷ−１８）、ポリエチレンイミンポリアミド（Ｐｕｌｃｒａ  Ｃｈｅｍｉｃａｌｓ社製  ＫＡＴＡＸ  ６７１７Ｌ）、パラフィン（カンエイ産業株式会社製  ＫＥＷ  Ｊ−２００）、又は、水素基含有シリコーンエマルジョン（信越化学工業株式会社製  Ｐｏｌｏｎ  ＭＷＳ）が用いられた。接着剤としては、ポリウレタン樹脂（住化バイエルウレタン株式会社製  インプラニール  ＤＬＳ）が用いられた。シランカップリング剤としては、３−アミノプロピルトリエトキシシラン（ＪＮＣ株式会社製  サイラエース  Ｓ３３０）が用いられた。実施例１〜８において用いられた結合剤溶液の結合剤成分における各成分の割合は、表３に示すとおりである。その後、ミキサーからフレーク状ガラス（未乾燥）を取り出し、乾燥機にて１２５℃で８時間乾燥を行い、実施例１〜８のフレーク状ガラスを得た。【００５０】
得られたフレーク状ガラスにおける結合剤の付着率を強熱減量法にて調べた。具体的には、得られたフレーク状ガラスから適量のフレーク状ガラスを抜き取り、これを１１０℃にて乾燥した後、６２５℃の雰囲気で加熱してフレーク状ガラスの表面から結合剤を除去した。加熱前のフレーク状ガラスの質量と加熱後のフレーク状ガラスの質量との差から、フレーク状ガラスにおける結合剤の付着率を算出した。結果を表３に示す。【００５１】
（比較例１）
結合剤溶液において、結合剤成分（固形分）に占める滑剤（固形分）の割合が３０質量％を超えるように、結合剤溶液における各成分（接着剤及びシランカップリング剤）を調整した点以外は、実施例１と同様の方法にて、比較例１のフレーク状ガラスを得た。なお、フレーク状ガラスにおける結合剤の付着率は、実施例１〜８のフレーク状ガラスと同様の方法で求めた。【００５２】
（比較例２）
結合剤溶液において滑剤を含有せず、結合剤溶液における各成分（接着剤及びシランカップリング剤）を調整した点以外は、実施例１〜８と同様の方法にて、比較例２のフレーク状ガラスを得た。なお、フレーク状ガラスにおける結合剤の付着率は、実施例１〜８のフレーク状ガラスと同様の方法で求めた。【００５３】
（樹脂成形品）
各実施例及び比較例のフレーク状ガラスと、マトリックス樹脂とを押出成形機（株式会社テクノベル製、ＫＺＷ１５−３０ＭＧ、成形温度：約２７０〜３２０℃）にて混練し、補強用の充填材としてのフレーク状ガラスとマトリックス樹脂とを含む樹脂組成物を得た。各実施例及び比較例において、マトリックス樹脂をそれぞれ３種用いた。すなわち、実施例１〜８及び比較例１及び２において、それぞれ３種の樹脂組成物を得た。樹脂組成物を射出成形機（日精樹脂工業株式会社製、ＨＭ７）にて成形して、樹脂成形品を得た。得られた樹脂成形品におけるフレーク状ガラスの含有率は５０質量％であった。なお、マトリックス樹脂として、ポリアミドであるＰＡ６６（東レ株式会社製、アミランＣＭ３００１−Ｎ）若しくはＰＡ９Ｔ（株式会社クラレ  ジェネスタＮ１０００Ａ）、又は、変性ポリフェニレネーテルであるＰＰＥ（旭化成ケミカルズ  ザイロン５００Ｖ）を用いた。【００５４】
［特性評価］
（フレーク状ガラスの配合しやすさ）
フレーク状ガラスの配合しやすさは、フレーク状ガラスを目開き２ｍｍの篩に入れて篩ったときの、落下のしやすさと篩への付着の度合いを目視にて確認することによって評価した。評価は、以下の表２に従って行った。落下しやすいほど、また篩いへの付着が少ないほど、押出機の部品への付着等に起因するフレーク状ガラスの樹脂への食い込み不良が生じにくく、供給能力の高いフィーダーを使用しなくてもフレーク状ガラスを樹脂に十分に配合させることができ、樹脂組成物中のフレーク状ガラスの配合割合が均一になりやすいことを示す。結果を表３に示す。【００５５】
【表２】
2017141792.tif 000004
【００５６】
（樹脂成形品の強度特性）
樹脂成形品の強度特性を評価するために、引張強さを測定した。引張強さは、ＪＩＳ  Ｋ  ７１１３に従って測定した。結果を表３に示す。【００５７】
（樹脂成形品の充填率）
成形時の樹脂組成物の流動性の評価として、充填率を求めた。射出成形機の射出速度を下限にし、金型キャビティに樹脂を充填しにくくする条件で樹脂組成物の充填を行った。射出速度が低いと、熔融した樹脂組成物が金型の中で隅隅まで充填する前に冷却固化してしまうため、金型のキャビティに樹脂組成物が充填されにくくなる。充填率は、下記の式で計算した。充填率が高いほど流動性が高いことを示す。結果を表３に示す。なお、下記の式において、「成形品重量（通常）」とは射出成形機の射出速度が通常の場合の成形品重量のことであり、射出速度が通常とは金型キャビティに樹脂が１００％充填されるように設定された射出速度のことである。すなわち、「成形品重量（通常）」とは、金型キャビティに樹脂が１００％充填された場合の重量のことである。
充填率[％]＝｛成形品重量（射出速度下限）／成形品重量（通常）｝×１００  【００５８】
【表３】
2017141792.tif 000005
【００５９】
表３に示された実施例１〜８の結果と、比較例１及び２の結果とを比較すると、結合剤が滑剤を３０質量％以下の範囲内で含むことにより、フレーク状ガラスは、配合しやすさについても良好な結果を示しており、さらに成形時の流動性が良好で、その樹脂成形品は高い強度特性を示した。特に、結合剤に含まれる滑剤の割合が１質量％以上３０質量％以下である実施例１〜７のフレーク状ガラスは、配合しやすさについてもより良好な結果を示しており、さらに成形時の流動性が良好で、その樹脂成形品は高い強度特性を示した。【００６０】
結合剤に含まれる滑剤の割合が２質量％以上３０質量％以下の場合（実施例１〜４、６、７）は、フレーク状ガラスの配合のしやすさの評価点が４以上であり、さらにマトリックス樹脂にポリアミドを用いた場合の成形時の流動性の評価である樹脂成形品の充填率が９０％以上と高く、さらに樹脂成形品の引張強度も高かった。特に滑剤としてシリコーンを用いた実施例４では、樹脂成形品の高い強度特性が得られた。
【産業上の利用可能性】
【００６１】
本発明のフレーク状ガラスは、樹脂に混合された際に、樹脂成形品の効果的な補強と良好な外観とを共に実現できるため、様々な用途に適用可能である。例えば、本発明のフレーク状ガラス、さらに当該フレーク状ガラスが含まれる樹脂組成物は、自動車用分野、電気・電子部品分野などで好適に用いられる。
【図１】
2017141792.tif 000006
【図２】
2017141792.tif 000007
【国際調査報告】
2017141792.tif 000008
2017141792.tif 000009
2017141792.tif 000010
2017141792.tif 000011